(57)【要約】【課題】ライン塗装適性を有するとともに、耐透水性および耐ブロッキング性に優れたシーラー膜を形成することができる無機質建材用シーラー組成物を提供する。【解決手段】不飽和カルボン酸（Ａ１）由来の構成単位およびスチレン（Ａ２）由来の構成単位を有し、前記スチレン（Ａ２）由来の構成単位の含有割合が１〜８５質量％である（メタ）アクリル系樹脂（Ａ）（ただし、コアシェル型（メタ）アクリル系樹脂を除く。）と、融点が７０〜１２０℃であるパラフィンワックス（Ｂ）と、水（Ｃ）とを含有する無機質建材用シーラー組成物。【選択図】なし【特許請求の範囲】
【請求項１】
不飽和カルボン酸（Ａ１）由来の構成単位およびスチレン（Ａ２）由来の構成単位を有し、前記スチレン（Ａ２）由来の構成単位の含有割合が１〜８５質量％である（メタ）アクリル系樹脂（Ａ）（ただし、コアシェル型（メタ）アクリル系樹脂を除く。）と、
融点が７０〜１２０℃であるパラフィンワックス（Ｂ）と、
水（Ｃ）と
を含有する無機質建材用シーラー組成物。
【請求項２】
前記パラフィンワックス（Ｂ）を、前記（メタ）アクリル系樹脂（Ａ）１００質量部に対して、３〜９０質量部含有する、請求項１に記載の無機質建材用シーラー組成物。
【請求項３】
前記無機質建材用シーラー組成物が、無機質建材の背面用シーラー組成物である、請求項１または２に記載の無機質建材用シーラー組成物。
【請求項４】
請求項１〜３のいずれか１項に記載の無機質建材用シーラー組成物から形成されたシーラー膜。
【請求項５】
無機質建材と、前記無機質建材上の少なくとも一部に形成された、請求項４に記載のシーラー膜とを有する膜付き無機質建材。
【請求項６】
請求項１〜３のいずれか１項に記載の無機質建材用シーラー組成物からなる塗膜を無機質建材上の少なくとも一部に形成する工程［１］と、前記工程［１］で形成された塗膜を乾燥する工程［２］とを有する、膜付き無機質建材の製造方法。
【発明の詳細な説明】
【技術分野】
【０００１】
本発明は、無機質建材用シーラー組成物およびその用途に関する。
【背景技術】
【０００２】
従来、内外装、屋根等に広く使用されている無機質建材は、一般的に、前面には目止め用のシーラー組成物、前記建材を隠ぺいする下塗塗料組成物、および意匠性の付与等を目的とする上塗塗料組成物が塗装され、また、前記建材の背面には目止め用のシーラー組成物が塗装されている。
【０００３】
無機質建材としては、ケイ酸カルシウム板、スレート板、石膏板等が挙げられる。これらの建材を用いた場合、雨水等の水分が当該建材の内部に浸入することで化学反応が起こり、エフロレッセンス（白華現象）が生じ、意匠性が低下する恐れがある。また、寒冷地において、無機質建材を構造物の壁面等に用いる場合、室内と外気との気温差によって当該建材の背面が特に結露しやすく、その水分が当該建材の内部に浸入し、凍結と融解とを繰り返すことで当該建材の劣化が促進されるという問題がある。以上より、無機質建材に塗装されるシーラー組成物には、高い耐透水性が求められる。
【０００４】
また、無機質建材に適用されるシーラー組成物は、通常、スプレー、ロールコーター等で連続的にライン塗装され、シーラー膜が形成された建材は積み重ねて保管される。よって、無機質建材用シーラー組成物には、シーラー膜が形成された建材を積み重ねた際に、シーラー膜同士が密着すること、あるいはシーラー膜が積み重ねた建材に密着することを防止する耐ブロッキング性が求められる。
【０００５】
前述の問題に対し、特許文献１には、耐エフロレッセンス性、耐水性、耐透水性、耐透湿性および耐ブロッキング性に優れた塗膜を形成できる無機建材用水性塗料組成物が開示されている。また、特許文献２には、セメント系無機質基材の表面に、撥水剤含有のスチレンアクリル樹脂塗膜が配設された撥水性無機質材が開示されており、水の浸入による劣化を抑止でき、無機質材の積載時に起こりやすい塗膜樹脂間での接着（ブロッキング）を軽減できることが記載されている。
【先行技術文献】
【特許文献】
【０００６】
【特許文献１】特開２００３−３０１１３９号公報
【特許文献２】特開２００３−０３４５８６号公報
【発明の概要】
【発明が解決しようとする課題】
【０００７】
無機質建材用シーラー組成物には、高い耐透水性および耐ブロッキング性が求められる。さらに、無機質建材用シーラー組成物は連続的にライン塗装されることが多いため、塗装機内を循環させた際の組成物の安定性に依るライン塗装適性も求められる。
【０００８】
しかしながら、本発明者らの検討によれば、特許文献１の実施例に開示されているようなコアシェル型樹脂エマルションを用いた組成物を、無機質建材への連続的なライン塗装に適用すると、塗装機内に凝集物が生じ、当該組成物は適切なライン塗装適性を有しない。また、特許文献２に開示されている撥水剤含有のスチレンアクリル樹脂塗膜は、前述の問題に対して充分な耐透水性および耐ブロッキング性を有していない。
【０００９】
本発明は、前述の課題を解決しようとするものであって、ライン塗装適性を有するとともに、耐透水性および耐ブロッキング性に優れたシーラー膜を形成することができる無機質建材用シーラー組成物を提供することを課題とする。
【課題を解決するための手段】
【００１０】
本発明者らは前記課題を解決する手段について鋭意検討を重ねた結果、特定組成の無機質建材用シーラー組成物により前記課題を解決できることを見出し、本発明を完成するに至った。
【００１１】
本発明の構成例は、例えば以下の通りである。
【００１２】
（１）不飽和カルボン酸（Ａ１）由来の構成単位およびスチレン（Ａ２）由来の構成単位を有し、前記スチレン（Ａ２）由来の構成単位の含有割合が１〜８５質量％である（メタ）アクリル系樹脂（Ａ）（ただし、コアシェル型（メタ）アクリル系樹脂を除く。）と、融点が７０〜１２０℃であるパラフィンワックス（Ｂ）と、水（Ｃ）とを含有する無機質建材用シーラー組成物。
【００１３】
（２）前記パラフィンワックス（Ｂ）を、前記（メタ）アクリル系樹脂（Ａ）１００質量部に対して、３〜９０質量部含有する、前記（１）に記載の無機質建材用シーラー組成物。
【００１４】
（３）前記無機質建材用シーラー組成物が、無機質建材の背面用シーラー組成物である、前記（１）または（２）に記載の無機質建材用シーラー組成物。
【００１５】
（４）前記（１）〜（３）のいずれかに記載の無機質建材用シーラー組成物から形成されたシーラー膜。
【００１６】
（５）無機質建材と、前記無機質建材上の少なくとも一部に形成された、前記（４）に記載のシーラー膜とを有する膜付き無機質建材。
【００１７】
（６）前記（１）〜（３）のいずれかに記載の無機質建材用シーラー組成物からなる塗膜を無機質建材上の少なくとも一部に形成する工程［１］と、前記工程［１］で形成された塗膜を乾燥する工程［２］とを有する、膜付き無機質建材の製造方法。
【発明の効果】
【００１８】
本発明によれば、ライン塗装適性を有するとともに、耐透水性および耐ブロッキング性に優れたシーラー膜を形成することができる無機質建材用シーラー組成物を提供することができる。
【発明を実施するための形態】
【００１９】
以下、本発明の無機質建材用シーラー組成物およびその用途について説明する。
【００２０】
本明細書において、アクリレートおよびメタクリレートを総称して「（メタ）アクリレート」とも記載し、アクリル酸およびメタクリル酸を総称して「（メタ）アクリル酸」とも記載し、アクリロイルおよびメタクリロイルを総称して「（メタ）アクリロイル」とも記載する。
【００２１】
［無機質建材用シーラー組成物］
本発明の無機質建材用シーラー組成物（以下「本組成物」ともいう。）は、不飽和カルボン酸（Ａ１）由来の構成単位およびスチレン（Ａ２）由来の構成単位を有し、前記スチレン（Ａ２）由来の構成単位の含有割合が１〜８５質量％である（メタ）アクリル系樹脂（Ａ）（ただし、コアシェル型（メタ）アクリル系樹脂を除く。）と、融点が７０〜１２０℃であるパラフィンワックス（Ｂ）と、水（Ｃ）とを含有する。以下、前記樹脂（Ａ）および前記パラフィンワックス（Ｂ）を、それぞれ「成分（Ａ）」および「成分（Ｂ）」ともいう。
【００２２】
本組成物は、優れたライン塗装適性を有する。また、本組成物を用いることにより、耐透水性および耐ブロッキング性に優れたシーラー膜を無機質建材上に形成することができる。
【００２３】
本組成物の適用対象である無機質建材としては、例えば、ケイ酸カルシウム板、スレート板（石綿スレート板等）、石膏板、繊維セメント板、軽量コンクリート板、モルタル板、石材、タイル、瓦、レンガが挙げられ、これらの中でも、耐透水性および耐ブロッキング性が得られやすい等の観点から、ケイ酸カルシウム板、スレート板（石綿スレート板等）、石膏板、繊維セメント板、軽量コンクリート板、モルタル板が好ましい。また、無機質建材の表面形状は、平面状、凹凸状のいずれであってもよい。
【００２４】
また、無機質建材の用途としては、例えば、内装材、外装材、屋根材が挙げられる。
【００２５】
本組成物の固形分率（不揮発分率）とは、本組成物に対する、本組成物を充分に乾燥（加熱）して得られたシーラー膜（加熱残分または固形分）の質量百分率を意味する。前記固形分の質量は、ＪＩＳ  Ｋ  ５６０１−１−２：２００８に従って、１±０．１ｇの本組成物を平底皿に量り採り、質量既知の針金を使って均一に広げ、加熱温度１０８℃で３時間（常圧下）加熱し、得られた加熱残分から前記針金の質量を除くことで算出することができる。なお、前記固形分の総量は、本組成物中の、水および任意に添加される造膜助剤以外の成分の総量と通常は同等の値である。
【００２６】
本組成物の固形分率は、特に制限されないが、好ましくは１０〜９０質量％、より好ましくは１５〜８０質量％、さらに好ましくは２０〜７０質量％である。
【００２７】
本組成物は、無機質建材上の少なくとも一部にシーラー膜を形成する用途に好適であり、通常は無機質建材の前面、背面および木口部やサネ部等（側面）から選ばれる少なくとも一部にシーラー膜を形成する用途に好適であり、本組成物の有する前述の効果が得られやすい等の観点から、好ましくは無機質建材の背面の少なくとも一部にシーラー膜を形成する用途に好適である。なお、本明細書において、無機質建材の前面とは、当該無機質建材を建築構造物の外装材や屋根材に使用した際、外気に接する面に相当し、また、当該無機質建材を建築構造物の内装材に使用した際、建築構造物の内部に近い面に相当する。一方、無機質建材の背面とは、当該無機質建材を建築構造物の外装材や屋根材に使用した際、建築構造物の内部に近い面に相当し、また、当該無機質建材を建築構造物の内装材に使用した場合、外気に近い面に相当する。
【００２８】
＜成分（Ａ）：（メタ）アクリル系樹脂＞
成分（Ａ）は、不飽和カルボン酸（Ａ１）由来の構成単位およびスチレン（Ａ２）由来の構成単位を有する（メタ）アクリル系樹脂であり、ただし、コアシェル型（メタ）アクリル系樹脂を除く。
【００２９】
本明細書において、コアシェル型（メタ）アクリル系樹脂とは、樹脂粒子からなるコア部（内層）と、コア部を覆う、コア部とは異なる樹脂からなるシェル部（外層）とを含む多層構造を有する（メタ）アクリル系樹脂をいう。このようなコアシェル型（メタ）アクリル系樹脂を用いた無機質建材用シーラー組成物は、連続して塗装するために塗装機内を循環させた際に凝集物を生じやすい傾向にあり、無機質建材用シーラー組成物に適さないと考えられる。
【００３０】
一方、コアシェル型（メタ）アクリル系樹脂以外の、不飽和カルボン酸（Ａ１）由来の構成単位およびスチレン（Ａ２）由来の構成単位を有する（メタ）アクリル系樹脂（Ａ）を用いた無機質建材用シーラー組成物は、連続して塗装するために塗装機内を循環させた際に凝集物を生じにくい。
【００３１】
成分（Ａ）における（メタ）アクリル系とは、通常、樹脂を構成する全てのモノマー成分由来の構成単位１００質量％中、不飽和カルボン酸（Ａ１）のうちα，β−不飽和カルボン酸由来の構成単位と、不飽和カルボン酸（Ａ１）以外の後述する（メタ）アクリル系モノマー（Ａ３）由来の構成単位との合計割合が１５質量％以上の、好ましくは２０質量％以上の、より好ましくは２０質量％を超える樹脂を指す。なお、前記モノマー成分は、不飽和カルボン酸（Ａ１）、スチレン（Ａ２）、（メタ）アクリル系モノマー（Ａ３）とともに後述する他の不飽和モノマー（Ａ４）を含んでもよく、この場合、前記合計割合の上限は、α，β−不飽和カルボン酸以外の不飽和カルボン酸（Ａ１）、スチレン（Ａ２）および他の不飽和モノマー（Ａ４）由来の構成単位の含有割合により決定される。なお、成分（Ａ）中の各モノマー等に由来する構成単位の各含有量（質量）の比率は、重合反応に用いる前記各モノマー等（反応原料）の仕込み量（質量）の比率と同じものとしてみなすことができる。
【００３２】
成分（Ａ）は、（メタ）アクリル系樹脂の、アルキド変性物、エポキシ変性物、アミン変性物またはウレタン変性物等の変性物であってよく、例えば、アルキド変性（メタ）アクリル系樹脂、エポキシ変性（メタ）アクリル系樹脂、アミン変性（メタ）アクリル系樹脂、ウレタン変性（メタ）アクリル系樹脂が挙げられる。
【００３３】
不飽和カルボン酸（Ａ１）としては、α，β−不飽和カルボン酸が好ましく、例えば、（メタ）アクリル酸、クロトン酸、マレイン酸、フマル酸、イタコン酸等の一塩基酸または二塩基酸モノマー；マレイン酸モノメチル、マレイン酸モノエチル、イタコン酸モノメチル、イタコン酸モノエチル等の二塩基酸モノマーのモノエステルが挙げられる。不飽和カルボン酸（Ａ１）としては、成分（Ａ）の製造容易性および製造安定性等の観点から、（メタ）アクリル酸が好ましい。
【００３４】
不飽和カルボン酸（Ａ１）は、単独でまたは２種以上を使用することができる。
【００３５】
ライン塗装適性により優れたシーラー組成物を得ることができる等の観点から、成分（Ａ）を構成する全てのモノマー成分由来の構成単位１００質量％中の不飽和カルボン酸（Ａ１）由来の構成単位の含有割合は、好ましくは０．１〜５質量％、より好ましくは０．５〜３質量％である。
【００３６】
成分（Ａ）を構成する全てのモノマー成分由来の構成単位１００質量％中のスチレン（Ａ２）由来の構成単位の含有割合は、１〜８５質量％であり、好ましくは１〜７０質量％、より好ましくは１〜６０質量％、さらに好ましくは５〜５０質量％、よりさらに好ましくは１０〜５０質量％である。スチレン（Ａ２）由来の構成単位を前記範囲で有する（メタ）アクリル系樹脂（Ａ）を用いると、後述するガラス転移温度が同程度の、スチレン（Ａ２）由来の構成単位を有さない（メタ）アクリル系樹脂を用いた場合と比べて、優れた耐ブロッキング性を有するシーラー膜を形成することができる。スチレン（Ａ２）由来の構成単位の含有割合が８５質量％を超えると、シーラー膜の耐透水性が低下する傾向にある。
【００３７】
不飽和カルボン酸（Ａ１）以外の（メタ）アクリル系モノマー（Ａ３）としては、例えば、メチル（メタ）アクリレート、エチル（メタ）アクリレート、ｎ−、ｓｅｃ−、ｉｓｏ−またはｔｅｒｔ−ブチル（メタ）アクリレート、２−エチルヘキシル（メタ）アクリレート、トリデシル（メタ）アクリレート、ラウリル（メタ）アクリレート、ステアリル（メタ）アクリレート等の（メタ）アクリル酸アルキルエステル；シクロヘキシル（メタ）アクリレート、フェニル（メタ）アクリレート、ベンジル（メタ）アクリレート、イソボルニル（メタ）アクリレート、グリシジル（メタ）アクリレート、ジシクロペンタニル（メタ）アクリレート、テトラヒドロフルフリル（メタ）アクリレート、アリル（メタ）アクリレート、β−メチルグリシジル（メタ）アクリレート、３，４−エポキシシクロヘキシルメチル（メタ）アクリレート、３，４−エポキシシクロヘキシルエチル（メタ）アクリレート、３，４−エポキシシクロヘキシルプロピル（メタ）アクリレート等の、脂環、芳香環、複素環およびビニル基から選ばれる１種または２種以上を有する（メタ）アクリル酸エステル（ただし、下記例示のＯＲ基含有（メタ）アクリル酸エステルを除く。）；２−ヒドロキシエチル（メタ）アクリレート、２−ヒドロキシプロピル（メタ）アクリレート、２−ヒドロキシブチル（メタ）アクリレート等の、一つの水酸基を含有する（メタ）アクリル酸エステル；２−ヒドロキシエチル（メタ）アクリレートと、エチレンオキサイド、プロピレンオキサイド、γ−ブチロラクトンまたはε−カプロラクトン等との付加物や、グリセロール（メタ）アクリレート等の、複数の水酸基を含有する（メタ）アクリル酸エステル；２−メトキシエチル（メタ）アクリレート、２−エトキシエチル（メタ）アクリレート、３−メトキシブチル（メタ）アクリレート、ｍ−またはｐ−メトキシフェニル（メタ）アクリレート、ｏ−、ｍ−またはｐ−メトキシフェニルエチル（メタ）アクリレート、フェノキシエチル（メタ）アクリレート、２−ジシクロペンテノキシエチル（メタ）アクリレート等のＯＲ基含有（メタ）アクリル酸エステル（前記Ｒは、アルキル基、脂環含有基またはアリール基である。）；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノエチル（メタ）アクリルアミド、Ｎ，Ｎ−ジメチルアミノプロピル（メタ）アクリルアミド等の第三級アミノ基および（メタ）アクリロイル基含有モノマー；（メタ）アクリルアミド、ブチルアミノエチル（メタ）アクリレート、Ｎ−メチロール（メタ）アクリルアミド、Ｎ−メトキシメチル（メタ）アクリルアミド、Ｎ−ブトキシメチル（メタ）アクリルアミド等の第一級または第二級アミノ基および（メタ）アクリロイル基含有モノマー；（メタ）アクリロニトリルが挙げられる。
【００３８】
（メタ）アクリル系モノマー（Ａ３）としては、得られる成分（Ａ）を用いた本組成物より形成されたシーラー膜の耐透水性等の観点から、（メタ）アクリル酸アルキルエステルが好ましく、メチル（メタ）アクリレート、ｎ−、ｉｓｏ−またはｔｅｒｔ−ブチル（メタ）アクリレート、２−エチルヘキシル（メタ）アクリレート、ラウリル（メタ）アクリレート、ステアリル（メタ）アクリレートがより好ましく、メチル（メタ）アクリレート、ｎ−ブチル（メタ）アクリレート、２−エチルヘキシル（メタ）アクリレートがさらに好ましい。
一実施態様では、得られる成分（Ａ）を用いた本組成物の成膜性の観点から、メチルアクリレート、ｎ−またはｉｓｏ−ブチル（メタ）アクリレート、ｔｅｒｔ−ブチルアクリレート、２−エチルヘキシル（メタ）アクリレート、ラウリル（メタ）アクリレート、ステアリル（メタ）アクリレートなどの、ホモポリマーのガラス転移温度（Ｔｇ）が１００℃未満の（メタ）アクリル酸アルキルエステルを少なくとも用いることがよりさらに好ましい。前記（メタ）アクリル酸アルキルエステルのホモポリマーのＴｇは、好ましくは６０℃未満である。前記ホモポリマーのＴｇは、後述するように、Ｐｏｌｙｍｅｒ Ｈａｎｄｂｏｏｋ ２ｎｄ Ｅｄｉｔｉｏｎ，Ｊ．Ｗｉｌｅｙ ＆ Ｓｏｎｓ，Ｎｅｗ Ｙｏｒｋ（１９７５）に記載の値を参考にできる。
本組成物の成膜性が良好になれば、例えば本組成物中の造膜助剤の含有量を低減することができ、耐ブロッキング性をさらに向上させることができる。
【００３９】
（メタ）アクリル系モノマー（Ａ３）は、単独でまたは２種以上を使用することができる。
【００４０】
成分（Ａ）を構成する全てのモノマー成分由来の構成単位１００質量％中の（メタ）アクリル系モノマー（Ａ３）由来の構成単位の含有割合は、通常は１４．９〜９８．９質量％、好ましくは２０〜９８．９質量％、より好ましくは２５〜９４．９質量％、さらに好ましくは３０〜８９．５質量％である。
【００４１】
他の不飽和モノマー（Ａ４）としては、不飽和カルボン酸（Ａ１）、スチレン（Ａ２）および（メタ）アクリル系モノマー（Ａ３）以外の不飽和モノマーであればよく、例えば、ビニルピロリドン、ビニルピリジン等の複素環族系塩基性モノマー；ビニルトルエン、α−メチルスチレン等の芳香族炭化水素ビニル系モノマー；酢酸ビニル、プロピオン酸ビニル、アリルグリシジルエーテル等のその他のビニル系モノマーが挙げられる。
【００４２】
他の不飽和モノマー（Ａ４）としては、得られる成分（Ａ）を用いた本組成物より形成されたシーラー膜の耐透水性等の観点から、芳香族炭化水素ビニル系モノマーが好ましく、ビニルトルエン、α−メチルスチレンがより好ましい。
【００４３】
他の不飽和モノマー（Ａ４）は、単独でまたは２種以上を使用することができる。
【００４４】
成分（Ａ）が他の不飽和モノマー（Ａ４）由来の構成単位を有する場合、成分（Ａ）における他の不飽和モノマー（Ａ４）由来の構成単位の含有量は、不飽和カルボン酸（Ａ１）、スチレン（Ａ２）および（メタ）アクリル系モノマー（Ａ３）由来の構成単位の合計１００質量部に対して、好ましくは１０質量部以上４００質量部未満、より好ましくは２０〜１００質量部である。
【００４５】
本組成物を調製する際、耐透水性および耐ブロッキング性等の観点から、成分（Ａ）が水中に分散した樹脂エマルションを用いることが好ましい。樹脂エマルションの製造方法としては、例えば、乳化重合法、シード重合法、ミニエマルション重合法、マイクロエマルション重合法、無乳化剤（ソープフリー）乳化重合法が挙げられる。また、これらの他に、樹脂を既知の方法、例えば、転相乳化、強制乳化等で乳化させる方法でも、樹脂エマルションを得ることができる。
【００４６】
これらの方法に使用できる乳化剤としては、例えば、アニオン性乳化剤、ノニオン性乳化剤、カチオン性乳化剤、両性乳化剤、高分子乳化剤が挙げられ、これらの乳化剤は、それぞれ単独で用いてもよく、２種以上を併用してもよい。
【００４７】
アニオン性乳化剤としては、例えば、アルキルサルフェート塩、アルキルアリールスルホネート塩、ポリオキシエチレンアルキルサルフェート塩、ポリオキシエチレンアルキルアリールサルフェート塩、ジアルキルスルホコハク酸塩、アリールスルホン酸−ホルマリン縮合物、脂肪酸塩が挙げられる。ノニオン性乳化剤としては、例えば、ポリオキシエチレンアルキルエーテル、ポリオキシエチレンアルキルアリールエーテル、ポリエチレングリコールとポリプロピレングリコールとの縮合物、ソルビタン脂肪酸エステル、ポリオキシエチレンソルビタン脂肪酸エステル、脂肪酸モノグリセライド、エチレンオキサイドと脂肪族アミンとの縮合生成物が挙げられる。カチオン性乳化剤としては、例えば、ドデシルアンモニウムクロライド等のアルキルアンモニウム塩が挙げられる。両性乳化剤としては、例えば、ベタインエステル型乳化剤が挙げられる。高分子乳化剤としては、例えば、ポリ（メタ）アクリル酸塩、ポリビニルアルコール、ポリビニルピロリドン、ポリヒドロキシエチル（メタ）アクリレート等のポリヒドロキシアルキル（メタ）アクリレート、これらの重合体を構成する単量体のうちの１種以上を含む共重合体が挙げられる。
【００４８】
また、前記乳化剤として、シーラー膜の耐透水性を向上させる等の観点から、重合性基を有する乳化剤、すなわち、いわゆる反応性乳化剤が好ましく、環境保護等の観点から、非ノニルフェニル型の乳化剤が好ましい。反応性乳化剤としては、例えば、プロペニル−アルキルスルホコハク酸エステル塩、（メタ）アクリル酸ポリオキシエチレンスルホネート塩、（メタ）アクリル酸ポリオキシエチレンホスフォネート塩、アリルオキシメチルアルキルオキシポリオキシエチレンのスルホネート塩、アリルオキシメチルノニルフェノキシエチルヒドロキシポリオキシエチレン、アリルオキシメチルノニルフェノキシエチルヒドロキシポリオキシエチレンのスルホネート塩、アリルオキシメチルアルコキシエチルヒドロキシポリオキシエチレン、アリルオキシメチルアルコキシエチルヒドロキシポリオキシエチレンの硫酸エステル塩、ビス（ポリオキシエチレン多環フェニルエーテル）メタクリレート化スルホネート塩、ポリオキシエチレンアルキルプロペニルフェニルエーテル、ポリオキシエチレンアルキルプロペニルフェニルエーテルスルホネート塩、ポリオキシエチレンアルキルプロペニルフェニルエーテル硫酸アンモニウム塩が挙げられる。
【００４９】
乳化剤の使用量は、成分（Ａ）を構成する全てのモノマー成分１００質量部に対して、重合安定性およびライン塗装適性を向上させる等の観点から、好ましくは０．５質量部以上、より好ましくは１質量部以上であり、シーラー膜の耐透水性を向上させる等の観点から、好ましくは１０質量部以下、より好ましくは６質量部以下である。
【００５０】
樹脂エマルション１００質量％中の成分（Ａ）の含有割合は、保存安定性により優れるシーラー組成物を容易に得ることができる等の観点から、好ましくは２０〜６０質量％、より好ましくは３５〜５５質量％である。
【００５１】
樹脂エマルションである場合、成分（Ａ）は樹脂粒子であることが好ましい。成分（Ａ）の平均粒径は、通常は３０〜３００ｎｍ、好ましくは５０〜２５０ｎｍ、より好ましくは７０〜２００ｎｍである。平均粒径の測定条件は実施例欄に記載する。
【００５２】
成分（Ａ）のガラス転移温度（Ｔｇ、理論値）は、成膜性に優れたシーラー組成物、ならびに耐透水性および耐ブロッキング性のバランスがよいシーラー膜を容易に得ることができる等の点から、好ましくは３０〜８０℃、より好ましくは４０〜７５℃、よりさらに好ましくは４０〜６５℃、特に好ましくは４０〜６０℃である。Ｔｇが前記範囲の下限値以上であると、形成されるシーラー膜の耐ブロッキング性がより良好となる傾向にある。また、Ｔｇが前記範囲の上限値以下であると、シーラー組成物の成膜性がより高くなり、形成されるシーラー膜の耐透水性がより良好となる傾向にある。
上記範囲内のＴｇを有する成分（Ａ）を得るという観点から、成分（Ａ）を構成するモノマー成分として、ホモポリマーのガラス転移温度（Ｔｇ）が１００℃未満の（メタ）アクリル酸アルキルエステルを少なくとも用いることが好ましく、前記Ｔｇが６０℃未満の（メタ）アクリル酸アルキルエステルを少なくとも用いることがより好ましく、メチルアクリレート、ｎ−ブチル（メタ）アクリレート、ｉｓｏ−ブチル（メタ）アクリレート、ｔｅｒｔ−ブチルアクリレート、２−エチルヘキシル（メタ）アクリレート、ラウリル（メタ）アクリレートおよびステアリル（メタ）アクリレートから選ばれる少なくとも１種を少なくとも用いることがさらに好ましい。
なお、Ｔｇが上記範囲内にある場合でも、スチレン（Ａ２）由来の構成単位を有さない（メタ）アクリル系樹脂の場合は、形成されるシーラー膜の耐ブロッキング性が充分ではない傾向にある。したがって、成膜性に優れたシーラー組成物、ならびに耐透水性および耐ブロッキング性に優れたシーラー膜を得るという観点から、スチレン（Ａ２）由来の構成単位の含有割合が１〜８５質量％であり、かつＴｇが上記範囲内にある（メタ）アクリル系樹脂がより好ましく、スチレン（Ａ２）由来の構成単位の含有割合が１〜８５質量％であり、かつＴｇが４０〜６５℃である（メタ）アクリル系樹脂がさらに好ましい。Ｔｇを上記範囲内に調整する観点からも、成分（Ａ）におけるスチレン（Ａ２）由来の構成単位の含有割合を上述した範囲内とすることが好ましい。
【００５３】
前記Ｔｇは、Ｆｏｘ Ｔ．Ｇ．，Ｂｕｌｌ．Ａｍ．Ｐｈｙｓｉｃｓ Ｓｏｃ．１，３，第１２３頁（１９５６）に記載の、下記Ｆｏｘの式により近似的に算出することができる。
【００５４】
【数１】
2020076060.tif 000002
【００５５】
式中、Ｘnは、前記成分（Ａ）の合成に用いるモノマー成分の合計１００質量％に対するモノマー成分ｎの質量分率（質量％／１００）であり、Ｔｇnは、当該モノマー成分ｎのホモポリマーのガラス転移温度（ケルビン）である。
【００５６】
Ｔｇnは、例えば、Ｐｏｌｙｍｅｒ Ｈａｎｄｂｏｏｋ ２ｎｄ Ｅｄｉｔｉｏｎ，Ｊ．Ｗｉｌｅｙ ＆ Ｓｏｎｓ，Ｎｅｗ Ｙｏｒｋ（１９７５）に記載の値を参考にできる。このハンドブックによれば、例えば、ポリスチレンのＴｇは３７３Ｋであり、ポリ（メチルメタクリレート）のＴｇは３７８Ｋであり、ポリ（２−エチルヘキシルアクリレート）のＴｇは２０３Ｋであり、ポリアクリル酸のＴｇは３７９Ｋであり、ポリメタクリル酸のＴｇは４５８Ｋである。
【００５７】
成分（Ａ）は、従来公知の方法で製造した樹脂、市販品のいずれを用いてもよく、例えば、「ＷＳＲ−３５０」（スチレン−アクリル樹脂、大竹明新化学（株）製）が挙げられる。
【００５８】
本組成物中に含まれる成分（Ａ）は、１種でもよく、２種以上でもよい。
【００５９】
本組成物の固形分１００質量％中の成分（Ａ）の含有割合は、耐透水性および耐ブロッキング性に優れるシーラー膜を形成できる等の観点から、好ましくは２０〜９７質量％、より好ましくは４０〜９５質量％である。
【００６０】
＜成分（Ｂ）：パラフィンワックス＞
パラフィンワックス（Ｂ）の融点は、７０〜１２０℃であり、好ましくは７０〜１１５℃、より好ましくは７５〜１１５℃である。前記融点を有するパラフィンワックス（Ｂ）は、得られるシーラー膜の耐透水性および耐ブロッキング性の向上に寄与する。パラフィンワックスの融点が７０℃を下回る場合、当該パラフィンワックスを含有するシーラー組成物より形成されるシーラー膜の耐透水性および／または耐ブロッキング性が不充分となる傾向にあり、パラフィンワックスの融点が１２０℃を上回る場合、成分（Ａ）との混和性に優れる、パラフィンワックスの水分散体の製造作業性が低下する傾向にある。
【００６１】
成分（Ｂ）の融点は、ＪＩＳ  Ｋ  ２２３５；１９９１に記載の融点試験方法により測定することができる。
【００６２】
成分（Ｂ）としては、例えば、石油から分離され、精製された結晶性パラフィンが挙げられ、前記結晶性パラフィンとしては、例えば、主にノルマルパラフィン、イソパラフィン、シクロパラフィンなどの構造のものが挙げられる。パラフィンワックスの炭素数は、特に制限されないが、パラフィン精製等の点から、好ましくは１０〜５０である。また、パラフィンワックスの数平均分子量は、特に制限されないが、パラフィン精製等の点から、好ましくは２００〜２０００である。
【００６３】
本組成物を調製する際、成分（Ａ）との混和性等の観点から、成分（Ｂ）が水中に分散したパラフィンワックス水分散体（パラフィンワックスエマルション）を用いることが好ましい。パラフィンワックス水分散体を製造するために使用される界面活性剤としては、形成されるシーラー膜の耐透水性等の観点から、アニオン系界面活性剤が好ましい。
【００６４】
パラフィンワックス水分散体１００質量％中のパラフィンワックス（Ｂ）の含有割合は、保存安定性により優れるシーラー組成物を容易に得ることができる等の観点から、好ましくは２０〜８０質量％、より好ましくは３０〜６０質量％である。
【００６５】
成分（Ｂ）は、従来公知の方法で製造したパラフィンワックス、市販品のいずれを用いてもよく、成分（Ｂ）を含む水分散体としては、例えば、「ＸＥＭ−１８７５」、「ＸＥＭ−１８７６」（以上、いずれもパラフィンワックスエマルション、日本精蝋（株）製）が挙げられる。
【００６６】
本組成物中に含まれる成分（Ｂ）は、１種でもよく、２種以上でもよい。
【００６７】
本組成物中の成分（Ｂ）の含有量は、耐透水性および耐ブロッキング性に優れるシーラー膜を形成できる等の観点から、成分（Ａ）１００質量部に対して、好ましくは３質量部以上、より好ましくは４質量部以上、更に好ましくは７．５質量部以上である。本組成物中の成分（Ｂ）の含有量は、形成されるシーラー膜の上塗り付着性および成分（Ｂ）の含有量に起因するシーラー組成物の価格の点から、成分（Ａ）１００質量部に対して、好ましくは９０質量部以下、より好ましくは５０質量部以下、更に好ましくは２０質量部以下である。
【００６８】
＜水（Ｃ）＞
本組成物は、水（Ｃ）を含有する。本組成物は、通常、成分（Ａ）および成分（Ｂ）が水（Ｃ）中に存在している水性組成物であり、一実施態様において、本組成物は、成分（Ａ）および成分（Ｂ）が水（Ｃ）中に分散した水分散体である。
【００６９】
水（Ｃ）は、例えば、成分（Ａ）を含む樹脂エマルションおよび成分（Ｂ）を含むパラフィンワックス水分散体に由来する水であってもよいが、本組成物の調製をより容易にし、本組成物の粘度を調整し、塗装作業性および無機質建材への浸透性を向上させる等の観点から、本組成物にはさらに水（Ｃ）を配合することが好ましい。
【００７０】
水（Ｃ）としては、特に制限されず、水道水、イオン交換水等を用いてもよい。
【００７１】
本組成物中の水（Ｃ）の含有割合は、特に制限されないが、好ましくは１０〜９０質量％、より好ましくは２０〜８５質量％、さらに好ましくは３０〜８０質量％である。
【００７２】
＜その他の成分＞
本組成物は、前記成分に加え、必要に応じて、本発明の効果を損なわない範囲において、公知の体質顔料、着色顔料、造膜助剤、消泡剤、増粘剤、沈降防止剤、および防腐防カビ剤から選ばれる１種または２種以上を含有してもよい。
【００７３】
《体質顔料》
体質顔料としては、例えば、従来公知の、炭酸カルシウム、クレー、シリカ、タルク、マイカ、硫酸バリウム（沈降性硫酸バリウムや簸性硫酸バリウムを含む）、（カリ）長石、カオリン、アルミナホワイト、炭酸マグネシウム、炭酸バリウム、ドロマイト、シリカが挙げられる。
【００７４】
体質顔料は、１種を用いてもよく、２種以上を用いてもよい。
【００７５】
本組成物が体質顔料を含有する場合、体質顔料の含有割合は、耐ブロッキング性に優れたシーラー膜を容易に形成できる等の観点から、本組成物の固形分１００質量％中、好ましくは１〜９０質量％、より好ましくは２〜５０質量％、更に好ましくは３〜３０質量％である。
【００７６】
《着色顔料》
着色顔料としては、例えば、従来公知の、酸化チタン（チタン白）、カーボンブラック、酸化鉄（弁柄）、黄色酸化鉄、群青等の無機顔料；シアニンブルー、シアニングリーン等の有機顔料が挙げられる。
【００７７】
着色顔料は、１種を用いてもよく、２種以上を用いてもよい。
【００７８】
本組成物が着色顔料を含有する場合、着色顔料の含有割合は、無機質建材の下地を容易に隠ぺいできる等の観点から、本組成物の固形分１００質量％中、好ましくは０．１〜５０質量％、より好ましくは０．５〜３０質量％、更に好ましくは１〜２０質量％である。
【００７９】
《造膜助剤》
造膜助剤としては、従来公知のアルコール類、グリコールエーテル類およびエステル類等が挙げられ、例えば、イソプロピルアルコール等の炭素数１〜３のアルコール、２，２，４−トリメチルペンタンジオール、２，２，４−トリメチルペンタンジオールモノイソブチレート等のアルコール類；エチレングリコールジエチルエーテル、ジエチレングリコールジエチルエーテル、プロピレングリコールジエチルエーテル、ジプロピレングリコールジエチルエーテル等のグリコールエーテル類；２，２，４−トリメチルペンタンジオールジイソブチレート等のエステル類が挙げられる。
【００８０】
造膜助剤は、１種を用いてもよく、２種以上を用いてもよい。
【００８１】
本組成物が造膜助剤を含有する場合、本組成物中の造膜助剤の含有割合は、好ましくは０．１〜１５質量％である。本発明の一実施態様では、本組成物中の造膜助剤の含有量をより低減することができ、得られるシーラー膜の耐ブロッキング性をさらに向上させることができる。例えば、本組成物中の造膜助剤の含有割合を、１０質量％以下、９質量％以下、８質量％以下、７質量％以下、または６質量％以下とすることができる。
【００８２】
なお、本組成物は、水を含有することに起因し、冬季に組成物が凍結することがあること、また、シーラー組成物としての適正な塗装作業性を得ることを考慮し、本組成物中の造膜助剤の含有量を決定してもよい。
【００８３】
＜本組成物の調製方法＞
本組成物の調製方法は特に限定されない。例えば、成分（Ａ）を含む樹脂エマルションと、成分（Ｂ）を含む水分散体と、必要に応じて水（Ｃ）および／またはその他の成分とを混合することにより、本組成物を得ることができる。
【００８４】
［シーラー膜、膜付き無機質建材］
本発明のシーラー膜（以下「本膜」ともいう。）は、前記本組成物を用いて形成され、本組成物の膜付き無機質建材（以下「本膜付き建材」ともいう。）は、無機質建材と、前記無機質建材上の少なくとも一部に形成された本膜とを有する。
【００８５】
本膜付き建材は、無機質建材上の少なくとも一部に本膜を有しており、通常は無機質建材の前面、背面および木口部やサネ部等（側面）から選ばれる少なくとも一部に本膜を有し、本組成物の有する前述の効果が得られやすい等の観点から、好ましくは無機質建材の背面の少なくとも一部に本膜を有する。
【００８６】
無機質建材は、通常、多孔質形状であることに起因して表面が脆いが、当該建材表面に本膜を設けた本膜付き建材は、耐透水性および耐ブロッキング性だけでなく、強度も向上させることができる。
【００８７】
本膜の膜厚は、耐透水性および耐ブロッキング性にバランスよく優れるシーラー膜が得られる等の観点から、通常は２〜５０μｍ、好ましくは５〜４０μｍである。
【００８８】
本膜付き建材は、本膜と無機質建材とを有する積層体であるが、本膜上に、さらに耐候性や意匠性等に優れる上塗塗膜を有してもよい。このような上塗塗膜を形成する塗料組成物としては、溶剤系塗料組成物、水系塗料組成物のいずれであってもよく、また、光硬化性塗料組成物であってもよい。なお、前記上塗塗膜は本膜の直上に設けてもよいし、本膜と上塗塗膜との間に下塗塗膜（中塗塗膜）を設けてもよい。
【００８９】
溶剤系塗料組成物としては、耐アルカリ性や耐候性等の観点から、例えば、アクリル樹脂系、エポキシ樹脂系、ウレタン樹脂系、フェノール樹脂系、シリコーン樹脂系、アクリルシリコン樹脂系、フッ素樹脂系等の各種合成樹脂塗料組成物が挙げられる。
【００９０】
水系塗料組成物としては、耐アルカリ性や耐候性等の観点から、例えば、アクリル樹脂系、酢酸ビニル樹脂系、スチレン樹脂系、エポキシ樹脂系、ウレタン樹脂系、シリコーン樹脂系、アクリルシリコン樹脂系、フッ素樹脂系等の各種合成樹脂塗料組成物が挙げられる。
【００９１】
［膜付き無機質建材の製造方法］
本発明の本膜付き建材の製造方法（以下「本方法」ともいう。）は、本組成物からなる塗膜を無機質建材上の少なくとも一部に形成する工程［１］と、前記工程［１］で形成された塗膜を乾燥する工程［２］とを有する。
【００９２】
＜工程［１］＞
工程［１］における本組成物の塗装方法としては、特に制限されず、例えば、エアスプレー、エアレススプレー等のスプレー塗装；スポンジロールコーター、ナチュラルロールコーター、リバースロールコーター等のロールコーター塗装；カーテンフローコーター等のフローコーター塗装；ダイコーター塗装、ナイフコーター塗装、はけ塗り、ローラー塗り、浸漬塗装等の従来公知の方法が挙げられる。これらの中でも、無機質建材への塗布量を安定化できる、スプレー塗装、ロールコーター塗装およびフローコーター塗装が好ましい。
【００９３】
本組成物の無機質建材への塗装の際には、本組成物を複数回塗り重ねてもよいが、得られる塗膜の乾燥膜厚（すなわちシーラー膜の膜厚）が前記範囲となるように塗装することが好ましい。また、工程［１］および［２］を複数回繰り返し行うことで、本組成物を複数回塗り重ねることができる。
【００９４】
本組成物の塗装前に、無機質建材を予め２０〜６０℃程度になるよう熱風乾燥機等による加温してもよい。この加温により本組成物の乾燥性が向上し、本膜付き建材の生産性を向上させることができる。
【００９５】
工程［１］における本組成物の塗布量は、好ましくは５〜２００ｇ／ｍ2、より好ましくは１０〜９０ｇ／ｍ2である。なお、ここでの塗布量は、乾燥前の量である。本組成物を複数回塗り重ねる場合は、複数回塗り重ねた本組成物の総塗布量が前記範囲にあることが好ましい。塗布量が上記下限値以上であれば、形成される本膜と無機質建材との密着性が充分となる傾向にあり、また、塗布量が上記上限値以下であれば、塗布・含浸された本組成物の乾燥性が優れる傾向にあり、ライン塗装適性が低下する恐れも小さい。
【００９６】
本組成物からなる塗膜を形成する際、所望に応じて適正な本組成物の粘度に調整してもよい。このような粘度調整に用いる希釈剤としては、水（Ｃ）を用いることが好ましい。この場合、塗装方法や無機質建材の種類によって、適した塗料粘度となるように希釈剤を用いることが好ましく、例えば、スポンジロールコーターで塗装する場合、希釈剤の使用量は、シーラー組成物１００質量部に対して、好ましくは１〜１００質量部、より好ましくは３〜４０質量部である。なお、このような粘度調整後のシーラー組成物も、本組成物に該当する。
【００９７】
工程［１］における本組成物の粘度は、塗装方法や無機質建材への浸透性等を考慮して適宜調整すればよいが、塗布量の調整し易さ等の観点から、粘度カップ（アネスト岩田（株）製、型式ＮＫ−２）を用いた２３℃の測定条件下での粘度測定において、測定結果が好ましくは６〜３０秒、より好ましくは７〜２０秒となるように本組成物の粘度を調整することができる。
【００９８】
＜工程［２］＞
工程［２］における乾燥条件としては、特に制限されず、本膜の形成方法、無機質建材の種類、用途、塗装環境等に応じて適宜設定すればよいが、乾燥温度は、常温乾燥の場合、通常は５〜３５℃、より好ましくは１０〜３０℃であり、熱風乾燥機等で乾燥する場合、通常は６０〜１３０℃、より好ましくは８０〜１２０℃である。一方、乾燥時間は、塗膜の乾燥方法によって異なり、常温乾燥の場合、通常は１日〜１０日、好ましくは３日〜７日であり、熱風乾燥機等で乾燥する場合、通常は１分〜１５分、好ましくは３分〜１０分である。
【実施例】
【００９９】
本発明について実施例を挙げ、更に詳細に説明するが、本発明はこれらによって限定されるものではない。なお、配合量の単位である「部」は特別な記載のない限り「質量部」を表す。
【０１００】
下記実施例および比較例で使用した原材料を下記表１に示す。
【０１０１】
【表１】
2020076060.tif 000003
【０１０２】
［製造例１］＜（メタ）アクリルエマルション１の合成＞
反応器に、脱イオン水４８．２７部を仕込んだ。
【０１０３】
別の容器にて、脱イオン水３４．４２部、界面活性剤（アクアロンＢＣ−１０、乳化剤、第一工業製薬製）２．５部、スチレン３２部、アクリル酸−２−エチルヘキシル２１部、メタクリル酸メチル４５部、およびアクリル酸２部を仕込み、攪拌し乳化することで、プレエマルション１を調製した。
【０１０４】
得られたプレエマルション１のうち、６．８５部を前記反応器内に添加し、窒素気流下で７０℃まで昇温した。その後、８質量％過硫酸アンモニウム水溶液１．９３部を添加し、反応器内液を４０分かけて７８℃まで昇温した。
【０１０５】
次に、別々の滴下ロートより、プレエマルション１の残部を３時間、８質量％過硫酸アンモニウム水溶液６．９５部を３．５時間かけて、前記反応器内に滴下した。滴下終了後、反応器内液を７８℃で２．５時間保温した。その後、反応器内液を４０℃まで冷却した後に、脱イオン水１６部、１２．５質量％アンモニア水３．１１部を加えて、（メタ）アクリルエマルション１を調製した。
【０１０６】
［製造例２〜７、９〜１２］
表２に記載の各モノマーを、表２に記載の量で用いたこと以外は製造例１と同様にして、各（メタ）アクリルエマルションを調製した。
【０１０７】
［製造例８］＜（メタ）アクリルエマルション８の合成＞
反応器に、脱イオン水４８．２７部を仕込んだ。
【０１０８】
別の容器にて、脱イオン水１７．２１部、界面活性剤（アクアロンＨＳ−１０、乳化剤、第一工業製薬製）１．２５部、スチレン４４部、アクリル酸−２−エチルヘキシル５部、およびアクリル酸１部を仕込み、攪拌し乳化することで、プレエマルション２を調製した。
【０１０９】
得られたプレエマルション２のうち、６．８５部を前記反応器内に添加し、窒素気流下で７０℃まで昇温した。その後、８質量％過硫酸アンモニウム水溶液１．９３部を添加し、反応器内液を４０分かけて７８℃まで昇温した。
【０１１０】
次に、別々の滴下ロートより、プレエマルション２の残部、および８質量％過硫酸アンモニウム水溶液３．４８部をそれぞれ２時間かけて、前記反応器内に滴下した。滴下終了後、反応器内液を７８℃で１時間保温した。
【０１１１】
その後、前記プレエマルション２と同様の手法で調製した、脱イオン水１７．２１部、界面活性剤（アクアロンＨＳ−１０、乳化剤、第一工業製薬製）１．２５部、スチレン１８部、アクリル酸−２−エチルヘキシル１８部、メタクリル酸メチル１２．５部、およびアクリル酸１．５部からなる２段目のプレエマルション３を２時間、８質量％過硫酸アンモニウム水溶液３．４８部を２．５時間かけて、別々の滴下ロートより前記反応器内に滴下した。滴下終了後、反応器内液を７８℃で２．５時間保温した。その後、反応器内液を４０℃まで冷却した後に、脱イオン水４６．８６部、１２．５質量％アンモニア水３．１１部を加えて、（メタ）アクリルエマルション８を調製した。
【０１１２】
【表２】
2020076060.tif 000004
【０１１３】
【表３】
2020076060.tif 000005
【０１１４】
＜Ｔｇ＞
上述したＦｏｘの式から、（メタ）アクリル系樹脂のＴｇを算出した。
【０１１５】
＜固形分率の測定＞
前記製造例１〜１２で調製した（メタ）アクリルエマルション１〜１２を平底皿に１±０．１ｇ量り採り、質量既知の針金を使って均一に広げ、加熱温度１０８℃で３時間（常圧下）加熱し、得られた加熱残分から前記針金の質量を除くことで各樹脂の加熱残分を計測し、以下の式から固形分率を算出した。
【０１１６】
固形分率（質量％）＝（前記樹脂の加熱残分の質量／加熱前の（メタ）アクリルエマルションの質量）×１００（％）
＜平均粒径の測定＞
平均粒径は、大塚電子（株）製「ＦＰＡＲ−１０００」を用いて動的光散乱法にて測定した。
【０１１７】
［実施例１］
容器に、「Ｄｅｌｔｏｐ  １００」０．０５部、「（メタ）アクリルエマルション１」５０部、「ＸＥＭ−１８７５」１０部および「Ｔｏｒａｙ  ９５  Ａｎｔｉｆｏａｍ」０．２部を添加し、ハイスピードディスパーで均一になるまで混合した。次いで、前記容器に「ＣＳ−１２」５部および水道水３４．７５部を添加した後、ハイスピードディスパーで混合し、シーラー組成物を調製した。
【０１１８】
［実施例２〜１４および比較例１〜９］
表４に記載の各原材料を、表４に記載の量（質量部基準）で用いたこと以外は実施例１と同様にして、各シーラー組成物を調製した。
【０１１９】
［試験体の作成方法］
実施例および比較例の各シーラー組成物１００部に対して、水道水３５部を添加することにより、粘度カップ（アネスト岩田（株）製、型式ＮＫ−２）を用いた２３℃の測定条件下での粘度測定において、測定結果が８〜１０秒となるように粘度を調整した。
【０１２０】
無機質建材としてケイ酸カルシウム板を用意し、熱風乾燥機により板面温度を３５℃となるようにプレヒートした。前記建材の表面に、粘度調整後の各シーラー組成物を、スポンジロールコーターによって２０ｇ／ｍ2の量で塗布した。次いで、８０℃に調節した熱風乾燥機内で塗布後の組成物を１０分間乾燥させて、再度スポンジロールコーターによって粘度調整後の各シーラー組成物を２０ｇ／ｍ2の量で塗布した。次いで、８０℃に調節した熱風乾燥機内で塗布後の組成物を１０分間乾燥させて、シーラー膜を有する試験体を作成した。
【０１２１】
＜耐透水性試験＞
前記各試験体に対して、ＪＩＳ  Ａ  ６９０９：２０１０を基にした耐透水性試験を実施した。各試験体のシーラー膜上に、ロートの大口径側をシリコーン系シーラント（「セメダイン８０６０」、セメダイン（株）製）で接着し、７日間乾燥した。次いで、ロート内に水を試験体の表面から高さ２５０ｍｍまで注ぎ、２３℃下で２４時間保持した後に、前記ロート内に水を試験体の表面から高さ２５０ｍｍまで注ぎ、その必要量を水の減少量（ｇ）として測定した。耐透水性の評価には、シーラー組成物毎に２回試験を実施した平均値を用いて、下記の計算式より得られる耐透水性向上率を用いた。
【０１２２】
耐透水性向上率［％］＝（無塗装の試験体での水減少量（ｇ）−各試験体での水減少量（ｇ））／（無塗装の試験体での水減少量（ｇ））×１００
＜耐ブロッキング性試験＞
前記各試験体を５ｃｍ×１０ｃｍ角に切断し、切断した試験体同士をシーラー膜とシーラー膜とが接触するように配置した。その上に２０ｋｇの金属製の錘を設置し、６０℃下で２４時間静置した。次いで、上記錘を除去し、各シーラー膜同士が密着することによるダメージが無いか、各シーラー膜を観察した。なお、耐ブロッキング性試験は、シーラー組成物毎に２回試験を実施し、下記評価基準に従って、耐ブロッキング性を評価した。
【０１２３】
（評価基準）
○：全くダメージが見られない。
△：シーラー膜の全面積に対して、５％以下の面積にダメージが見られる。
×：シーラー膜の全面積に対して、５％より大面積にダメージが見られる。
【０１２４】
＜貯蔵安定性試験＞
前記各シーラー組成物を調製直後に、５０℃の恒温機に２週間保存し、下記評価基準に従って、貯蔵安定性を評価した。
【０１２５】
（評価基準）
○：全く凝集物が見られない。
×：凝集物が生じた。
【０１２６】
＜ライン塗装適性評価試験＞
前記各シーラー組成物の液温が３５℃になるまで５０℃の温水で加温し、この加温した各シーラー組成物を前記ケイ酸カルシウム板にロールコーターを用いて塗装した。なお、無機質建材の生産設備は、通常、塗装対象の基材に塗着しなかったシーラー組成物を回収し、再度ロールコーター内に戻るような循環設備を備えている。本評価試験環境を無機質建材の生産設備と同様の環境とするため、前記ロールコーター内の各シーラー組成物は、シーラー組成物の液温が約３５℃の状態で１時間循環させた。下記評価基準に従って、ライン塗装適性を評価した。
【０１２７】
（評価基準）
○：全く凝集物が見られない。
×：凝集物が生じた。
【０１２８】
なお、凝集物が生じた場合、凝集物が発生するまでの時間を表４中に示した。
【０１２９】
前記各シーラー組成物の各試験結果を表４に示す。
【０１３０】
【表４】
2020076060.tif 000006